(57)【要約】【課題】水を含む塗料やインクに配合されたときの腐食を抑制でき、優れた水分散性および金属光沢性を有すると共に、特に貯蔵安定性に優れた耐水化金属顔料分散液およびこれを含有する水性インク組成物を提供すること。【解決手段】本発明に係る耐水化金属顔料分散液は、金属顔料の表面を無機酸化物を含む膜で被覆した耐水化金属顔料を、水系媒体中に分散させた耐水化金属顔料分散液であって、金属顔料は、１ｎｍ以上１００ｎｍ未満の平均厚みを有し、かつ、０．５μｍ以上３μｍ以下の５０％平均粒子径を有し、金属顔料を構成する顔料粒子の形状は、平板状であり、透過型電子顕微鏡によって、無機酸化物を構成する元素について耐水化金属顔料のマッピング像を得た場合において、マッピング像により観察されるピンホールの数が、顔料粒子１つあたり、１以下であり、ｐＨが５．０以上８．５以下である。【選択図】なし【特許請求の範囲】
【請求項１】
金属顔料の表面を無機酸化物を含む膜で被覆した耐水化金属顔料を、水系媒体中に分散させた耐水化金属顔料分散液であって、
前記金属顔料は、１ｎｍ以上１００ｎｍ未満の平均厚みを有し、かつ、０．５μｍ以上３μｍ以下の５０％平均粒子径を有し、
前記金属顔料を構成する顔料粒子の形状は、平板状であり、
透過型電子顕微鏡によって、前記無機酸化物を構成する元素について前記耐水化金属顔料のマッピング像を得た場合において、
前記マッピング像により観察されるピンホールの数が、前記顔料粒子１つあたり、１以下であり、
ｐＨが５．０以上８．５以下である、耐水化金属顔料分散液。
【請求項２】
請求項１において、
前記無機酸化物を含む膜の平均厚みは、３ｎｍ以上２０ｎｍ以下である、耐水化金属顔料分散液。
【請求項３】
請求項１または請求項２において、
前記金属顔料は、アルミニウム顔料であり、
前記無機酸化物は、酸化ケイ素である、耐水化金属顔料分散液。
【請求項４】
請求項３において、
走査型電子顕微鏡を用いて前記耐水化金属顔料に電子線を照射し、エネルギー分散型Ｘ線分光法を用いて、ＡｌおよびＯの原子数濃度を算出して、Ａｌの原子数濃度（Ｍ１Ａｌ）とＯの原子数濃度（Ｍ１Ｏ）との比（Ｍ１Ｏ／Ｍ１Ａｌ）をＲ１とした場合に、
前記Ｒ１が１．２以下である、耐水化金属顔料分散液。
【請求項５】
請求項４において、
前記耐水化金属顔料を温度７０℃で６日間加熱した後、走査型電子顕微鏡を用いて加熱後の前記耐水化金属顔料に電子線を照射し、エネルギー分散型Ｘ線分光法を用いて、ＡｌおよびＯの原子数濃度を算出して、Ａｌの原子数濃度（Ｍ２Ａｌ）とＯの原子数濃度（Ｍ２Ｏ）との比（Ｍ２Ｏ／Ｍ２Ａｌ）をＲ２とした場合に、
前記Ｒ１と前記Ｒ２との比（Ｒ２／Ｒ１）が３．０以下である、耐水化金属顔料分散液。
【請求項６】
請求項５において、
前記Ｒ１と前記Ｒ２との差（Ｒ２−Ｒ１）は、１．５以下である、耐水化金属顔料分散液。
【請求項７】
請求項３ないし請求項６のいずれか１項において、
走査型電子顕微鏡を用いて前記耐水化金属顔料に電子線を照射し、エネルギー分散型Ｘ線分光法を用いて、ＡｌおよびＳｉの原子数濃度を算出して、Ａｌの原子数濃度（Ｍ３Ａｌ）とＳｉの原子数濃度（Ｍ３Ｓｉ）との比（Ｍ３Ｓｉ／Ｍ３Ａｌ）をＲ３とした場合に、
Ｒ３が、０．１超０．５以下である、耐水化金属顔料分散液。
【請求項８】
請求項１ないし請求項７のいずれか１項において、
前記無機酸化物を含む膜は、テトラエトキシシランを用いて形成される、耐水化金属顔料分散液。
【請求項９】
請求項１ないし請求項８のいずれか１項に記載の耐水化金属顔料分散液を含む、水性インク組成物。
【発明の詳細な説明】
【技術分野】
【０００１】
本発明は、耐水化金属顔料分散液および水性インク組成物に関する。
【背景技術】
【０００２】
従来、印刷物上に金属光沢を有する塗膜を形成する手法として、真鍮、アルミニウム微粒子等から作製された金属粉を顔料に用いた印刷インキや金属箔を用いた箔押し印刷、金属箔を用いた熱転写方式等が用いられてきた。
【０００３】
近年、印刷におけるインクジェットへの応用例が数多く見受けられ、その中の一つの応用例としてメタリック印刷があり、金属光沢を有する画像を形成することができるインクの開発が進められている。例えば、特許文献１には、アルキレングリコール等の有機溶媒をベースとしたアルミニウム顔料分散液およびそれを含有する非水系インク組成物が開示されている。
【０００４】
その一方で、地球環境面及び人体への安全面等の観点から、有機溶媒をベースとした非水系インク組成物よりも水を溶媒として含有するインク組成物の開発が望まれているという実態がある。しかしながら、金属顔料を水中に分散させると、金属顔料の表面が水との反応により変質したり、消耗したりして、金属光沢を損なうことがあった。
【０００５】
このような課題を解決するために、例えば特許文献２には、アルミニウム顔料の表面をシリカ膜で被覆した耐水化アルミニウム顔料を界面活性剤水溶液中に分散させて得られる耐水化アルミニウム顔料分散液が開示されている。特に、特許文献２には、耐水化アルミニウム顔料がＸＰＳ（Ｘ線光電子分光法）に基づく特定のパラメーター（被覆率）を満たすことで、優れた耐水性を備え、水中に分散させても白色化しないことが記載されている。
【先行技術文献】
【特許文献】
【０００６】
【特許文献１】特開２００８−１７４７１２号公報
【特許文献２】特開２０１１−１３２４８３号公報
【発明の概要】
【発明が解決しようとする課題】
【０００７】
しかしながら、上述の特許文献２に開示されているような耐水化アルミニウム顔料は、ＸＰＳに基づく特定のパラメーターを満たしていても、水との接触による腐食（例えば、酸化に伴う白色化）を十分に抑制できず、貯蔵安定性に優れない場合があった。
【０００８】
本発明のいくつかの態様にかかる目的の一つは、水を含む塗料やインクに配合されたときの腐食を抑制でき、優れた水分散性および金属光沢性を有すると共に、特に貯蔵安定性に優れた耐水化金属顔料分散液およびこれを含有するインク組成物を提供することにある。
【課題を解決するための手段】
【０００９】
本発明は、上述の課題の少なくとも一部を解決するためになされたものであり、以下の態様または適用例として実現することができる。
【００１０】
［適用例１］
本発明に係る耐水化金属顔料分散液の一態様は、
金属顔料の表面を無機酸化物を含む膜で被覆した耐水化金属顔料を、水系媒体中に分散させた耐水化金属顔料分散液であって、
前記金属顔料は、１ｎｍ以上１００ｎｍ未満の平均厚みを有し、かつ、０．５μｍ以上３μｍ以下の５０％平均粒子径を有し、
前記金属顔料を構成する顔料粒子の形状は、平板状であり、
透過型電子顕微鏡によって、前記無機酸化物を構成する元素について前記耐水化金属顔料のマッピング像を得た場合において、
前記マッピング像により観察されるピンホールの数が、前記顔料粒子１つあたり、１以下であり、
ｐＨが５．０以上８．５以下である。
【００１１】
適用例１の耐水化金属顔料分散液は、水を含む塗料やインクに配合されたときの腐食を抑制でき、優れた水分散性および金属光沢性を有すると共に、特に貯蔵安定性に優れる。
【００１２】
［適用例２］
適用例１において、
前記無機酸化物を含む膜の平均厚みは、３ｎｍ以上２０ｎｍ以下であることができる。
【００１３】
［適用例３］
適用例１または適用例２において、
前記金属顔料は、アルミニウム顔料であってもよく、
前記無機酸化物は、酸化ケイ素であってもよい。
【００１４】
［適用例４］
適用例３において、
走査型電子顕微鏡を用いて前記耐水化金属顔料に電子線を照射し、エネルギー分散型Ｘ線分光法を用いて、ＡｌおよびＯの原子数濃度を算出して、Ａｌの原子数濃度（Ｍ１Ａｌ）とＯの原子数濃度（Ｍ１Ｏ）との比（Ｍ１Ｏ／Ｍ１Ａｌ）をＲ１とした場合に、
前記Ｒ１が１．２以下であることができる。
【００１５】
［適用例５］
適用例４において、
前記耐水化金属顔料を温度７０℃で６日間加熱した後、走査型電子顕微鏡を用いて加熱後の前記耐水化金属顔料に電子線を照射し、エネルギー分散型Ｘ線分光法を用いて、ＡｌおよびＯの原子数濃度を算出して、Ａｌの原子数濃度（Ｍ２Ａｌ）とＯの原子数濃度（Ｍ２Ｏ）との比（Ｍ２Ｏ／Ｍ２Ａｌ）をＲ２とした場合に、
前記Ｒ１と前記Ｒ２との比（Ｒ２／Ｒ１）が３．０以下であることができる。
【００１６】
［適用例６］
適用例５において、
前記Ｒ１と前記Ｒ２との差（Ｒ２−Ｒ１）は、１．５以下であることができる。
【００１７】
［適用例７］
適用例３ないし適用例６のいずれか１例において、
走査型電子顕微鏡を用いて前記耐水化金属顔料に電子線を照射し、エネルギー分散型Ｘ線分光法を用いて、ＡｌおよびＳｉの原子数濃度を算出して、Ａｌの原子数濃度（Ｍ３Ａｌ）とＳｉの原子数濃度（Ｍ３Ｓｉ）との比（Ｍ３Ｓｉ／Ｍ３Ａｌ）をＲ３とした場合に、
Ｒ３が、０．１超０．５以下であることができる。
【００１８】
［適用例８］
適用例１ないし適用例７のいずれか１例において、
前記無機酸化物を含む膜は、テトラエトキシシランを用いて形成されてもよい。
【００１９】
［適用例９］
本発明に係る水性インク組成物の一態様は、
適用例１ないし適用例８のいずれか１例に記載の耐水化金属顔料分散液を含む。
【００２０】
適用例９に記載の水性インクは、上記の耐水化金属顔料分散液を含有するので、優れた水分散性および金属光沢性を有すると共に、特に貯蔵安定性に優れる。
【図面の簡単な説明】
【００２１】
【図１】実施例１に係る耐水化アルミニウム顔料のＳｉに基づいて得られたマッピング像。
【図２】実施例２に係る耐水化アルミニウム顔料のＳｉに基づいて得られたマッピング像。
【図３】比較例２に係る耐水化アルミニウム顔料のＳｉに基づいて得られたマッピング像。
【図４】比較例３に係る耐水化アルミニウム顔料のＳｉまたはＯに基づいて得られたマッピング像。
【発明を実施するための形態】
【００２２】
以下に本発明の好適な実施形態について説明する。以下に説明する実施形態は、本発明の一例を説明するものである。また、本発明は、以下の実施形態に限定されるものではなく、本発明の要旨を変更しない範囲において実施される各種の変形例も含む。なお、以下の実施形態で説明される構成の全てが本発明の必須構成要件であるとは限らない。
【００２３】
以下、耐水化金属顔料分散液、耐水化金属顔料分散液の製造方法、水性インク組成物の順に説明する。
【００２４】
１．耐水化金属顔料分散液
本発明の一実施形態に係る耐水化金属顔料分散液は、金属顔料の表面を無機酸化物を含む膜で被覆した耐水化金属顔料を、水系媒体中に分散させた耐水化金属顔料分散液であって、前記金属顔料は、１ｎｍ以上１００ｎｍ未満の平均厚みを有し、かつ、０．５μｍ以上３μｍ以下の５０％平均粒子径を有し、前記金属顔料を構成する顔料粒子の形状は、平板状であり、透過型電子顕微鏡によって、前記無機酸化物を構成する元素について前記耐水化金属顔料のマッピング像を得た場合において、前記マッピング像により観察されるピンホールの数が、前記顔料粒子１つあたり、１以下であり、ｐＨが５．０以上８．５以下であることを特徴とする。
【００２５】
１．１．成分
以下、本実施形態に係る耐水化金属顔料分散液に含まれる成分について、詳細に説明する。
【００２６】
１．１．１．耐水化金属顔料
本実施形態に係る耐水化金属顔料分散液に含まれる耐水化金属顔料は、金属顔料の表面を無機酸化物を含む膜（以下「被覆膜」ともいう。）で被覆したものである。
【００２７】
本発明において、顔料とは、複数の顔料粒子から構成される顔料粒子の集合体のことを
いう。
【００２８】
金属顔料を構成する顔料粒子は、その形状が平板状である。金属顔料を構成する顔料粒子が平板状であると、良好な金属光沢性が得られやすい点で好ましい。
【００２９】
金属顔料は、粒子像分析装置により得られる顔料粒子の投影画像の面積から求めた円相当径の５０％平均粒子径Ｒ５０（以下、単に「Ｒ５０」ともいう。）が、０．５μｍ以上３μｍ以下であり、１ｎｍ以上１００ｎｍ未満の厚み（Ｚ）を有する。金属顔料のＲ５０および厚み（Ｚ）が上記範囲内にあることで、金属光沢性および印字安定性が良好となる。
【００３０】
「円相当径」とは、粒子像分析装置を用いて得られる該顔料粒子の投影画像の面積と同じ面積を持つ円と想定したときの当該円の直径である。例えば、顔料粒子の投影画像が多角形である場合、その投影画像を円に変換して得られた当該円の直径を、その顔料粒子の円相当径という。
【００３１】
本実施形態に係る金属顔料のＲ５０の好ましい態様としては、０．５μｍ以上１．５μｍ以下である。Ｒ５０が上記範囲内にあることで、記録安定性がより一層良好となる場合がある。
【００３２】
金属顔料を構成する顔料粒子の投影画像の面積、円相当径は、粒子像分析装置を用いて測定することができる。粒子像分析装置としては、例えば、フロー式粒子像分析装置ＦＰＩＡ−２１００、ＦＰＩＡ−３０００、ＦＰＩＡ−３０００Ｓ（以上、シスメックス株式会社製）等が挙げられる。なお、円相当径の平均粒子径は、個数基準の粒子径である。
【００３３】
また、金属顔料を構成する顔料粒子の粒度分布（ＣＶ値）は、下記式（１）より求めることができる。
ＣＶ値＝粒度分布の標準偏差／粒子径の平均値×１００  ・・・（１）
【００３４】
ここで、得られるＣＶ値は、好ましくは６０以下であり、より好ましくは５０以下であり、特に好ましくは４０以下である。ＣＶ値が６０以下の金属顔料を選択することで、記録安定性に優れるという効果が得られる。
【００３５】
また、金属顔料を構成する顔料粒子の投影画像の面積より求めた円相当径の最大粒子径は、３μｍ以下であることが好ましい。最大粒子径が３μｍ以下の金属顔料を用いると、インクジェット記録装置に用いた際に、ノズル開口部やインク流路における目詰を効果的に抑制できる。
【００３６】
本実施形態に係る金属顔料の厚み（Ｚ）の好ましい態様としては、１０ｎｍ以上５０ｎｍ以下であり、より好ましくは１０ｎｍ以上３０ｎｍ以下である。厚み（Ｚ）が上記範囲内にあることで、金属顔料の表面に無機酸化物を含む被覆膜を形成しても、金属光沢性が損なわれずに良好となる傾向がある。
【００３７】
厚み（Ｚ）は、例えば電子顕微鏡を用いて、顔料粒子の断面を観察することにより測定できる。電子顕微鏡には、透過型電子顕微鏡（ＴＥＭ、ＪＥＯＬ  ＪＥＭ-２０００ＥＸ）、電界放射走査型電子顕微鏡（ＦＥ−ＳＥＭ、Ｈｉｔａｃｈｉ  Ｓ-４７００）、走査透過電子顕微鏡（ＳＴＥＭ、日立ハイテクノロジー株式会社製「ＨＤ−２０００」）などを用いることができる。なお、厚み（Ｚ）とは、平均厚みを意味し、具体的には、金属顔料を構成する顔料粒子を１０個選択して、それらを個々に測定した場合の厚みの算術平均値のことをいう。
【００３８】
被覆膜の厚みは、好ましくは３ｎｍ以上２０ｎｍであることが好ましく、より好ましくは３ｎｍ以上１０ｎｍ以下であり、特に好ましくは１ｎｍ以上９ｎｍ以下である。被覆膜の厚みが上記範囲内、とりわけ前記下限値以上であると、金属顔料の耐水性が良好となり、前記下限値以下であれば、金属光沢性の低下を抑制しつつ耐水性を良好とすることができる。
【００３９】
なお、被覆膜の厚みは、金属顔料の厚み方向において、金属顔料の一方の表面に形成された被覆膜の厚みを指す。また、被覆膜の厚みは、電子顕微鏡（例えば、ＴＥＭ、ＳＴＥＭ、ＳＥＭ、ＦＥ−ＳＥＭ）を用いて、耐水化金属顔料の断面を観察することにより測定できる。
【００４０】
金属顔料としては、媒体に付着されたときに金属光沢性を呈しうるものであれば特に限定されないが、例えば、アルミニウム、銀、金、白金、ニッケル、クロム、錫、亜鉛、インジウム、チタン、および銅からなる群より選択される１種または２種以上の合金が挙げられる。これらの中でも、金属光沢性を確保する観点及びコストの観点から、アルミニウム又はアルミニウム合金であることが好ましい。
【００４１】
また、無機酸化物を含む膜（被覆膜）を形成するための材料としては、例えば、構造中にケイ素原子を有するアルコキシシラン（例えば、テトラエトキシシラン）、ポリシラザン等が挙げられる。これらの中でも、金属顔料の表面に均一かつ平坦な膜を形成できるという点から、アルコキシシランを用いることが好ましい。特に、アルミニウム又はアルミニウム合金からなるアルミニウム顔料を用いる場合には、アルミニウム顔料との密着性に優れたシリカ膜が形成できるという点から、テトラエトキシシランを用いることがさらに好ましい。
【００４２】
耐水化金属顔料分散液中の耐水化金属顔料の濃度は、耐水化金属顔料分散液の取り扱いが容易になるように適宜設定されればよく、特に限定されるものではない。
【００４３】
１．１．２．水系媒体
本実施形態に係る耐水化金属顔料分散液は、水系媒体を含有する。
【００４４】
水系媒体は、水を主成分とする媒体であればよい。水は、イオン交換水、限外ろ過水、逆浸透水、蒸留水などの純水または超純水を用いることが好ましい。特に、これらの水を紫外線照射または過酸化水素添加などにより滅菌処理した水は、長期間に亘りカビやバクテリアの発生を抑制することができるので好ましい。
【００４５】
水系媒体の含有量は、例えば、耐水化金属顔料分散液の全質量に対して、好ましくは１％以上９９％以下、より好ましくは１０％以上７０％以下、より一層好ましくは２０％以上６０％以下であることができる。水系媒体の含有量が上記範囲内、とりわけ２０％以上であると、環境負荷の低減という点や、取り扱いが容易な範囲の粘度に設定できるという点から好ましい。また、水系媒体の含有量が上記範囲内、とりわけ６０％以下であることで、耐水化金属顔料と水との反応によるガスの発生や、耐水化金属顔料の腐食等を低減できる場合がある。
【００４６】
１．１．３．その他の成分
＜有機溶媒＞
本実施形態に係る耐水化金属顔料分散液は、有機溶媒を含有してもよい。
【００４７】
有機溶媒としては、水系媒体との相溶性の観点から、極性有機溶媒であることが好まし
い。極性有機溶媒としては、例えばアルコール類（メチルアルコール、エチルアルコール、プロピルアルコール、ブチルアルコール、イソプロピルアルコール、フッ化アルコール等）、ケトン類（アセトン、メチルエチルケトン、シクロヘキサノン等）、カルボン酸エステル類（酢酸メチル、酢酸エチル、酢酸プロピル、酢酸ブチル、プロピオン酸メチル、プロピオン酸エチル等）、エーテル類（ジエチルエーテル、ジプロピルエーテル、テトラヒドロフラン、ジオキサン等）、多価アルコール類（エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等）、グリコールエーテル系溶媒（トリエチレングリコールモノブチルエーテルなどのアルキレングリコールモノエーテル、ジエチレングリコールジエチルエーテルなどのアルキレングリコールジエーテル等）等が挙げられる。
【００４８】
これらの中でも、金属顔料としてアルミニウム顔料を用いる場合には、アルミニウム顔料の分散安定性に優れるという観点から、多価アルコール類およびグリコールエーテル類の少なくとも１種を用いることが好ましい。
【００４９】
有機溶媒を含有する場合には、その含有量は、耐水化金属顔料分散液の全質量に対して、好ましくは１質量％以上９９質量％以下、より好ましくは３０質量％以上９０質量％以下、より一層好ましくは４０質量％以上８０質量％以下である。有機溶媒の含有量が上記範囲内、とりわけ４０質量％以上であると、耐水化金属顔料と水との反応によるガスの発生や、耐水化金属顔料の腐食等を低減できる場合がある。また、有機溶媒の含有量が上記範囲内、とりわけ８０質量％以下であると、環境負荷の低減等の観点から好ましい。
【００５０】
＜塩基性触媒＞
本実施形態に係る耐水化金属顔料分散液は、塩基性触媒を含有してもよい。塩基性触媒は、金属顔料（例えば、アルミニウム顔料）と無機酸化物を含む膜を形成するための材料（例えば、ＴＥＯＳ）との反応時に添加することができる。
【００５１】
塩基性触媒としては、例えばアンモニア、トリアルキルアミン、エタノールアミン、水酸化ナトリウム、水酸化カリウム、尿素、コリン、テトラアルキルアンモニウムヒドロキシド等が挙げられる。
【００５２】
＜界面活性剤＞
本実施形態に係る耐水化金属顔料分散液は、界面活性剤を含有してもよい。界面活性剤を添加することで、耐水化金属顔料の分散性を向上できる場合がある。
【００５３】
界面活性剤は、アニオン性界面活性剤、カチオン性界面活性剤、非イオン性界面活性、両性界面活性剤、高分子界面活性剤等、公知の界面活性剤のいずれも用いることができる。
【００５４】
＜第三級アミン＞
本実施形態に係る耐水化金属顔料分散液は、第三級アミンを含有してもよい。第三級アミンは、立体障害効果やｐＨ調製作用により、耐水化金属顔料の分散性を向上できる場合がある。
【００５５】
第三級アミンとしては、例えば、トリエタノールアミン、トリプロパノールアミン、トリブタノールアミン、Ｎ，Ｎ−ジメチル−２−アミノエタノール、Ｎ，Ｎ−ジエチル−２−アミノエタノール等のヒドロキシルアミンが挙げられる。これらの中でも、水分散性を一層向上できる点でトリエタノールアミン、トリプロパノールアミンが好ましく、水分散
性に加えて貯蔵安定性を向上できる点でトリエタノールアミンがより好ましい。
【００５６】
＜緩衝液＞
本実施形態に係る耐水化金属顔料分散液は、緩衝液を含有してもよい。緩衝液を含有することで、分散液のｐＨの振れ幅が小さくなり、ｐＨを所望の範囲に保つことができる。これにより、金属顔料と水系媒体との反応に伴うガスの発生や、耐水化金属顔料の溶出等、分散液のｐＨに起因して生じる不具合を抑制できる場合がある。
【００５７】
緩衝液としては、耐水化金属顔料分散液のｐＨが５．０以上８．５以下の範囲に保つことができるものであれば、従来公知の緩衝液をいずれも使用することができ、例えば４−（２−ヒドロキシエチル)−１−ピペラジンエタンスルホン酸（ＨＥＰＥＳ）、モルホリノエタンスルホン酸（ＭＥＳ）、カルバモイルメチルイミノビス酢酸（ＡＤＡ）、ピペラジン−１，４−ビス（２−エタンスルホン酸）（ＰＩＰＥＳ）、Ｎ−（２−アセトアミド）−２−アミノエタンスルホン酸（ＡＣＥＳ）、コラミン塩酸、Ｎ，Ｎ−ビス（２−ヒドロキシエチル）−２−アミノエタンスルホン酸（ＢＥＳ）、Ｎ−トリス（ヒドロキシメチル）メチル−２−アミノエタンスルホン酸（ＴＥＳ）、アセトアミドグリシン、トリシン、グリシンアミド、ビシン等のグッドバッファー、リン酸緩衝液、トリス緩衝液などが挙げられる。
【００５８】
１．２．耐水化金属顔料分散液の性質
次に、本実施形態に係る耐水化金属顔料分散液の性質を詳細に説明する。
【００５９】
１．２．１．ピンホール数が１以下であること
本実施形態に係る耐水化金属顔料分散液に含まれる耐水化金属顔料は、特定条件下で観察されるピンホールの数が、耐水化金属顔料を構成する顔料粒子１つあたり、１以下（好ましくは０）である。ピンホールが１以下であると、耐水化金属顔料分散液が水を含む塗料やインクに配合されたときの腐食を抑制でき、優れた水分散性および金属光沢性を有すると共に、特に貯蔵安定性に優れる。なお、本発明は、耐水化金属顔料分散液中の全ての顔料粒子がピンホール数１以下である場合に限定されるものではない。
【００６０】
本発明における「ピンホール」とは、０．１０ｎｍ以上の線分解能の透過型電子顕微鏡（ＴＥＭ）を用いて、無機酸化物を構成する元素について耐水化金属顔料のマッピング像を得た場合において、耐水化金属顔料に相当する画像内で画像が形成されていない部分であって、かつ、画像が形成されていない部分の直径が０．０５μｍ以上であるものをいう。ここで、耐水化金属顔料に相当する画像内とは、耐水化金属顔料の平面垂直方向からマッピングを行った場合に、測定対象とする元素（無機酸化物を構成する元素）が存在する最も外側を結んだ領域である。耐水化金属顔料に相当する画像には、金属顔料を含み無機酸化物の存在しない領域、金属顔料を含まず無機酸化物の存在する領域、のいずれも含まれる。
【００６１】
なお、ピンホールの直径は、マッピング像から観察されるピンホールの面積に基づいて求められる円相当径のことをいう。
【００６２】
ピンホールの測定に用いる透過型電子顕微鏡としては、エネルギーフィルターを備えた透過型電子顕微鏡（以下「ＥＦ−ＴＥＭ」ともいう）や、走査透過型電子顕微鏡（以下「ＳＴＥＭ」ともいう）を用いることができる。この中でも、ＥＦ−ＴＥＭは、ＳＴＥＭと比べて、鮮明なマッピング像を得られる点で好ましく用いることができる。ＥＦ−ＴＥＭとしては、例えば「Ｔｅｃｎａｉ  Ｇ２  Ｆ３０」（商品名、ＦＥＩ社製）等を用いることができる。
【００６３】
ここで、上記の耐水化金属顔料分散液の性能とピンホールの関係は、次のようにして検証されたものである。
【００６４】
特開２０１１−１３２４８３号公報には、ＸＰＳ（Ｘ線電子分光法）に基づく特定のパラメーターを満たすことで、優れた耐水性を備え、水中に分散させても白色化しないことが記載されている。
【００６５】
しかしながら、特開２０１１−１３２４８３号公報に記載の耐水化アルミニウム顔料分散液は、ＸＰＳに基づく特定のパラメーターを満たしていても、耐水性が十分といえず、貯蔵安定性が不十分であった。この理由としては、ＸＰＳ測定は、試料の表面近傍の分析には優れているものの、Ｘ線の照射を利用することから、位置の分解能（空間分解能）が不足するため、ピンホール等の構造を十分に検出できなかったことが一因と考えられる。
【００６６】
そこで、発明者は、ＸＰＳよりも高分解能な分析ができる手段として、ＴＥＭ（透過型電子顕微鏡）を選択し、特開２０１１−１３２４８３号公報に記載の耐水化アルミニウム顔料分散液が上記の耐水性や貯蔵安定性（長期保存安定性）に優れていない理由を検証した。
【００６７】
ＴＥＭは、顔料粒子の厚み方向に電子線を照射して、顔料粒子を透過した電子線を磁界レンズを用いてスクリーン上に結像させることができ、高分解能な観察や元素分析が可能である。特に、エネルギーフィルターを備えたＴＥＭ（以下「ＥＦ−ＴＥＭ」ともいう。）は、試料を透過した電子を分光して、特定のエネルギーを持つ電子を選んでマッピング像を結像することができることから、高分解能（ｎｍオーダー）での元素組成の解析や、鮮明なマッピング像を得ることができる。
【００６８】
具体的には、特開２０１１−１３２４８３号公報に記載の耐水化アルミニウム顔料を構成する顔料粒子を個々に取り出して、これを試料とし、ＥＦ−ＴＥＭにより試料中のケイ素によるエネルギーロスに基づいてマッピング像を観察した。これにより、発明者は、上述したピンホールが存在することを見出した。
【００６９】
このように、被覆膜にピンホールが生じると、ピンホールを中心に顔料粒子の表面の腐食が進行して、耐水化金属顔料分散液の金属光沢性が低下したり、貯蔵安定性が低下してしまう。
【００７０】
特に、上記の特定条件下で観察される耐水化金属顔料のピンホールの数が、耐水化金属顔料を構成する顔料粒子１つあたり、２以上であると、耐水化アルミニウム顔料分散液の貯蔵安定性が著しく低下する傾向にあることがわかった。
【００７１】
以上のようにして、上記の耐水化金属顔料分散液の耐水性や貯蔵安定性等の性能が、ピンホールと密接に関連していることを明らかにした。
【００７２】
なお、詳細な理由は明らかになっていないが、ピンホールが顔料粒子の端部に存在する場合には、ピンホールを中心とした顔料粒子の腐食が進みにくく、ピンホールが顔料粒子の中央領域に存在する場合には、ピンホールを中心とした顔料粒子の腐食が進みやすい傾向にあることがわかった。このような理由から、本発明におけるピンホールは、顔料粒子の端部に存在するものを含まないこととする。
【００７３】
１．２．２．耐水化金属顔料分散液のｐＨ
本実施形態に係る耐水化金属顔料分散液は、ｐＨが５．０以上８．５以下である。耐水化金属顔料分散液のｐＨが上記範囲内にあると、耐水化金属顔料と水系媒体との反応を抑
制できたり、被覆膜や金属顔料の溶出を抑制することができる。これにより、耐水化金属顔料分散液の耐水性を向上でき、貯蔵安定性を優れたものにできる。
【００７４】
特に、金属顔料がアルミニウムからなる場合、耐水化金属顔料分散液のｐＨが酸性やアルカリ性にふれすぎると（ｐＨが５．０以上８．５以下の範囲にない場合）、アルミニウムが溶出して、水素ガスの発生や、耐水性の低下等を生じさせる場合がある。
【００７５】
また、被覆膜がシリカからなる場合、耐水化金属顔料分散液のｐＨが酸性にふれすぎると（ｐＨが５．０未満になると）、シリカが溶出して、耐水性を低下させたりする場合がある。
【００７６】
本実施形態に係る耐水化金属顔料分散液のｐＨの好ましい態様としては、ｐＨが６．０以上８．５以下であり、特に好ましくはｐＨが７．０以上８．５以下である。
【００７７】
１．２．３．ＳＥＭ−ＥＤＸにより得られるパラメーター
本実施形態に係る耐水化金属顔料分散液は、アルミニウム顔料をシリカ（酸化ケイ素）で被覆した耐水化アルミニウム顔料を上記の水系媒体に分散した、耐水化アルミニウム顔料分散液であることが好ましい。
【００７８】
本実施形態に係る耐水化アルミニウム顔料分散液は、走査型電子顕微鏡（以下「ＳＥＭ」ともいう。）を用いたエネルギー分散型Ｘ線分光法（以下「ＥＤＸ」ともいう。）によって、その性質を特定することができる。
【００７９】
具体的には、ＳＥＭを用いて耐水化金属顔料に電子線を照射して、放出されるＸ線をＥＤＸで検出し、ＥＤＸで検出したＸ線スペクトルに基づいて、耐水化アルミニウム顔料を構成する元素（Ａｌ、Ｏ、Ｓｉ等）の原子数濃度を算出することができる。なお、原子数濃度の算出にあたって、ピーク分離法には、例えばオーバーラップファクタ法を用いることができ、定量補正法には、例えばスタンダードレスＺＡＦ法を用いることができる。
【００８０】
このようにして得られた各元素の原子数濃度を基に、Ａｌの原子数濃度（Ｍ１Ａｌ）とＯの原子数濃度（Ｍ１Ｏ）との比（Ｍ１Ｏ／Ｍ１Ａｌ）をＲ１とした場合に、前記Ｒ１が１．２以下であることが好ましく、０．１以上１．０以下であることがより好ましく、０．１以上０．７以下であることが特に好ましい。
【００８１】
上記Ｒ１が１．２以下であると、耐水化アルミニウム顔料が経時的に酸化することを抑制できるため、酸化による耐水化アルミニウム顔料の白色化が進みにくくなり、耐水化アルミニウム顔料分散液の金属光沢性が低下しにくくなる。また、上記Ｒ１が０．１以上であると、耐水化アルミニウム顔料分散液の耐水性が良好になる傾向にある。
【００８２】
また、耐水化アルミニウム顔料分散液を温度７０℃で６日間加熱した後、加熱後のＡｌの原子数濃度（Ｍ２Ａｌ）とＯの原子数濃度（Ｍ２Ｏ）との比（Ｍ２Ｏ／Ｍ２Ａｌ）をＲ２とした場合に、前記Ｒ１と前記Ｒ２との比（Ｒ２／Ｒ１）が３．０以下であることが好ましく、１．０以上２．５以下であることがより好ましく、１．０以上２．１以下であることが特に好ましい。
【００８３】
Ｒ１が０．７以下であって、かつ上記比（Ｒ２／Ｒ１）が３．０以下であると、耐水化アルミニウム顔料の経時的な酸化が一層抑制されるので、耐水化アルミニウム顔料分散液の金属光沢性が一層低下しにくくなる。
【００８４】
さらに、Ｒ１および比（Ｒ２／Ｒ１）が上記値を満たしつつ、Ｒ１とＲ２との差（Ｒ２
−Ｒ１）が１．５以下（好ましくは１．０以下）であると、耐水化アルミニウム顔料の経時的な酸化が著しく抑制されるので、耐水化アルミニウム顔料分散液の金属光沢性が一層低下しにくくなる。
【００８５】
Ｒ２は、０．１以上１．２以下であることが好ましく、０．１以上０．７以下であることがより好ましい。Ｒ２が上記範囲内にあると、貯蔵安定性および金属光沢性を良好なレベルに保つことができる。
【００８６】
また、各元素の原子数濃度を基に、Ａｌの原子数濃度（Ｍ３Ａｌ）とＳｉの原子数濃度（Ｍ３Ｓｉ）との比（Ｍ３Ｓｉ／Ｍ３Ａｌ）をＲ３とした場合に、前記Ｒ３が０．１超０．５以下であることが好ましく、０．１以上０．４以下であることがより好ましく、０．１以上０．３以下であることが特に好ましい。
【００８７】
Ｒ３が上記範囲内、とりわけ０．１を超えると、アルミニウム顔料の表面がシリカ膜で良好に被覆されるので、耐水化アルミニウム顔料分散液の耐水性が良好となる。また、Ｒ３が上記範囲内、とりわけ０．５以下であると、アルミニウム顔料の金属光沢性を低下させない程度にシリカ膜が形成されるので、耐水化アルミニウム顔料分散液の金属光沢性を確保しつつ、耐水性が優れたものとなる。
【００８８】
特に、耐水化アルミニウム顔料分散液は、Ｒ１およびＲ３が上記範囲内にあることで、上述した効果の相乗作用により、金属光沢性に大変優れたものとなる。
【００８９】
なお、本明細書では、上記のＳＥＭを用いたＥＤＸにより得られる分析結果に基づいて算出されるＲ１，Ｒ２，Ｒ３，Ｒ２／Ｒ１，Ｒ２−Ｒ１を、「ＳＥＭ−ＥＤＸにより得られるパラメーター」という場合がある。
【００９０】
走査型電子顕微鏡は、加速電子線の照射によって元素分析を行うことができるので、Ｘ線の照射によって試料の最表面の化学状態の分析を行うＸＰＳを用いた組成分析に比べて、試料の厚み方向に対してより平均化して元素の存在比率を導き出すのに適している。すなわち、走査型電子顕微鏡を用いれば、ＸＰＳよりも耐水化アルミニウム顔料の厚み方向に平均化された元素の組成比を得ることができる。
【００９１】
走査型電子顕微鏡（以下「ＳＥＭ」ともいう。）としては、例えば株式会社日立ハイテクノロジーズ製のＦＥ−ＳＥＭ  Ｓ−４７００が挙げられる。
【００９２】
なお、ＥＤＸによるＸ線の取り出し角度は、試料表面とＥＤＸの検出器とがなす角のことをいい、１０°以上４５°以下に設定することが好ましい。これにより、試料から放出されるＸ線の検出効率を向上させることができ、より詳細な分析が可能となる。
【００９３】
また、ＳＥＭによる電子線の入射角度は、試料表面と入射する電子線とがなす角のことをいい、６０°以上９０°以下に設定することが好ましい。これにより、元素分析がより容易となる場合がある。
【００９４】
２．耐水化金属顔料分散液の製造方法
本実施形態に係る耐水化金属顔料分散液は、例えば以下の製造方法により得ることができる。
【００９５】
以下、本実施形態に係る耐水化金属顔料分散液の製造方法の一例として、金属顔料にアルミニウム顔料を用い、無機酸化物を含む膜を形成する材料にテトラエトキシシランを用いた、耐水化アルミニウム顔料分散液の製造方法について詳細に説明する。なお、本実施
形態に係る耐水化金属顔料分散液の製造方法は、以下の例に限定されるものではない。
【００９６】
本実施形態に係る耐水化アルミニウム顔料分散液の製造方法は、有機溶媒中にアルミニウム顔料を分散させたアルミニウム顔料分散液を準備する工程（ａ）と、前記アルミニウム分散液中に、前記アルミニウム顔料１質量部に対してＴＥＯＳ０．５質量部以上２．５質量部以下添加して、前記アルミニウム顔料およびＴＥＯＳを１０日以上６０日以下の期間内で反応させる工程（ｂ）と、前記有機溶媒の少なくとも一部を除去する工程（ｃ）と、水系媒体を添加する工程（ｄ）と、を含む。
【００９７】
以下、各工程について詳細に説明する。
【００９８】
２．１．工程（ａ）
工程（ａ）は、有機溶媒中にアルミニウム顔料を分散させたアルミニウム顔料分散液を準備する工程である。
【００９９】
まず、シート状基材面に剥離用樹脂層と金属層とが、順次積層された構造からなる複合化顔料原体を用意する。
【０１００】
シート状基材としては、特に制限されないが、ポリテトラフルオロエチレン、ポリエチレン、ポリプロピレン、ポリエチレンテレフタレート等のポリエステルフィルム、ナイロン６６、ナイロン６等のポリアミドフィルム、ポリカーボネートフィルム、トリアセテートフィルム、ポリイミドフィルム等の離型性フィルムが挙げられる。これらのうち、ポリエチレンテレフタレート又はその共重合体が好ましい。
【０１０１】
シート状基材の厚さは、特に制限されないが、好ましくは１０μｍ以上１５０μｍ以下である。１０μｍ以上であれば、工程等で取扱い性に問題がなく、１５０μｍ以下であれば、柔軟性に富み、ロール化・剥離等に問題がない。
【０１０２】
剥離用樹脂層は、金属層のアンダーコート層であり、シート状基材面との剥離性を向上させるための剥離性層である。この剥離用樹脂層に用いる樹脂としては、例えば、ポリビニルアルコール、ポリビニルブチラール、ポリエチレングリコール、ポリアクリル酸、ポリアクリルアミド、セルロース誘導体、アクリル酸重合体又は変性ナイロン樹脂が好ましい。
【０１０３】
上記例示した樹脂の１種又は２種以上の混合物の溶液をシート状基材に塗布し乾燥させることにより、剥離用樹脂層を形成することができる。塗布後は、粘度調整剤等の添加剤を添加することもできる。
【０１０４】
剥離用樹脂層の塗布は、一般的に用いられているグラビア塗布、ロール塗布、ブレード塗布、エクストルージョン塗布、ディップ塗布、スピンコート法等の公知の技術を用いることができる。塗布・乾燥後、必要であればカレンダー処理により表面の平滑化を行うことができる。
【０１０５】
剥離用樹脂層の厚さは、特に制限されないが、好ましくは０．５μｍ以上５０μｍ以下であり、より好ましくは１μｍ以上１０μｍ以下である。０．５μｍ未満では分散樹脂としての量が不足し、５０μｍを超えるとロール化した場合、顔料層との界面で剥離しやすいものとなってしまう。
【０１０６】
金属層を積層させる手段としては、真空蒸着、イオンプレーティング又はスパッタリング法を適用することが好ましい。
【０１０７】
また、金属層は、特開２００５−６８２５０号公報に例示されるように、保護層で挟まれていてもよい。該保護層としては、酸化ケイ素層、保護用樹脂層が挙げられる。
【０１０８】
酸化ケイ素層は、酸化ケイ素を含有する層であれば特に制限されるものではないが、ゾル−ゲル法によって、テトラアルコキシシラン等のシリコンアルコキシド又はその重合体から形成されることが好ましい。シリコンアルコキシド又はその重合体を溶解したアルコール溶液を塗布し、加熱焼成することにより、酸化ケイ素層の塗膜を形成することができる。
【０１０９】
保護用樹脂層としては、分散媒に溶解しない樹脂であれば特に制限されるものではないが、例えば、ポリビニルアルコール、ポリエチレングリコール、ポリアクリル酸、ポリアクリルアミド、セルロース誘導体等を挙げることができる。これらのうち、ポリビニルアルコール又はセルロース誘導体から形成されることが好ましい。上記例示した樹脂１種又は２種以上の混合物の水溶液を塗布し乾燥させると、保護用樹脂層を形成することができる。塗布液には、粘度調整剤等の添加剤をさらに添加することができる。酸化ケイ素及び樹脂の塗布は、剥離用樹脂層の塗布と同様の手法により行われる。
【０１１０】
保護層の厚さは、特に制限されないが、５０ｎｍ以上１５０ｎｍ以下の範囲が好ましい。５０ｎｍ未満では機械的強度が不足であり、１５０ｎｍを超えると強度が高くなりすぎるため粉砕・分散が困難となり、また金属層との界面で剥離してしまう場合がある。
【０１１１】
また、米国特許７３０３６１９号公報に例示されるように、複合化顔料原体は保護層と金属層との間に色材層を有していてもよい。
【０１１２】
色材層は、任意の着色複合顔料を得るために導入するものであり、本実施形態に使用するアルミニウム顔料の金属光沢、光輝性、背景隠蔽性に加え、任意の色調、色相を付与できる色材を含有できるものであれば特に制限されるものではない。この色材層に用いる色材としては、染料及び顔料のいずれでもよい。また、染料及び顔料としては、公知のものを適宜使用することができる。
【０１１３】
かかる場合、色材層に用いられる「顔料」とは、一般的な工学の分野で定義される、天然顔料、合成有機顔料、合成無機顔料等を意味する。
【０１１４】
色材層の形成方法としては、特に制限されないが、コーティングにより形成することが好ましい。また、色材層に用いられる色材が顔料の場合は、色材分散用樹脂をさらに含むことが好ましく、該色材分散用樹脂としては、顔料と色材分散用樹脂と必要に応じてその他の添加剤等を溶媒に分散または溶解させ、溶液としてスピンコートで均一な液膜を形成した後、乾燥させて樹脂薄膜として作製されることが好ましい。なお、複合化顔料原体の製造において、上記の色材層と保護層の形成がともにコーティングにより行われることが作業効率上好ましい。
【０１１５】
複合化顔料原体としては、剥離用樹脂層と金属層との順次積層構造を複数有する層構成も可能である。その際、複数の金属層からなる積層構造の全体の厚み、すなわち、シート状基材とその直上の剥離用樹脂層を除いた、金属層−剥離用樹脂層−金属層又は剥離用樹脂層−金属層の厚みは５０００ｎｍ以下であることが好ましい。５０００ｎｍ以下であると、複合化顔料原体をロール状に丸めた場合でも、ひび割れ、剥離を生じ難く、保存性に優れる。また、顔料化した場合も金属光沢性に優れており好ましい。また、シート状基材面の両面に、剥離用樹脂層と金属層とが順次積層された構造も挙げられるが、これらに制限されるものではない。
【０１１６】
次いで、複合化顔料原体を有機溶媒中で、複合化顔料原体のシート基材面と剥離用樹脂層との界面を境界として、複合化顔料原体から剥離し、それを粉砕または微細化処理することにより、粗大粒子を含む分散液が得られる。さらに、得られた分散液をろ過し粗大粒子を除去することで、平板状の顔料粒子から構成されるアルミニウム顔料を有機溶媒中に分散させた分散液を得ることができる。
【０１１７】
有機溶媒は、上記「１．１．３．その他の成分」で挙げたものを用いることができる。
【０１１８】
シート状基材からの剥離処理法としては、特に制限されないが、複合化顔料原体を液体中に浸漬することによりなされる方法や、液体中に浸漬すると同時に超音波処理を行い剥離処理と剥離した複合化顔料の粉砕処理を行う方法が好ましい。
【０１１９】
上記のようにして得られた平板状の顔料粒子から構成されるアルミニウム顔料は、剥離用樹脂層が保護コロイドの役割を有し、有機溶媒中での分散処理を行うだけで安定な分散液を得ることが可能である。
【０１２０】
上記の工程により得られた分散液中のアルミニウム顔料を構成する顔料粒子は、その形状が平板状となる。アルミニウム顔料を構成する顔料粒子が平板状であると、特に良好な金属光沢性が得られやすい点で好ましい。
【０１２１】
ここで、「平板状の顔料粒子」とは、顔料粒子の平面上の長径をＸ、短径をＹ、厚みをＺとした場合、略平坦な面（Ｘ−Ｙ平面）を有し、かつ、厚み（Ｚ）が略均一である粒子をいう。また、平板状とは、例えば、鱗状、リーフ状、平板状等の形状を包含する概念である。
【０１２２】
上記の工程により得られたアルミニウム顔料は、Ｒ５０が０．５μｍ以上３μｍ以下であり、１ｎｍ以上１００ｎｍ未満の厚み（Ｚ）を有する。アルミニウム顔料のＲ５０および厚み（Ｚ）が上記範囲内にあることで、金属光沢性および印字安定性が良好となる。
【０１２３】
なお、上記の工程により得られたアルミニウム顔料分散液に含まれるアルミニウム顔料を洗浄する工程を別途設けてもよい。アルミニウム顔料の洗浄には、前述した有機溶媒を用いることができる。
【０１２４】
上記の工程により得られたアルミニウム顔料分散液には、前述の剥離用樹脂層が含まれていたり、剥離用樹脂層がアルミニウム顔料に付着している場合がある。剥離用樹脂層に含まれる成分は、後述するＴＥＯＳとアルミニウム顔料との反応を阻害する場合がある。そのため、アルミニウム顔料を洗浄することによって、剥離用樹脂層の成分を除去して、後述するＴＥＯＳとアルミニウム顔料との反応性を向上させることができる。
【０１２５】
アルミニウム顔料の洗浄方法としては、特に限定されるものではないが、例えば以下の方法により行うことができる。
【０１２６】
まず、上記のアルミニウム顔料分散液から有機溶媒の少なくとも一部を除去する。有機溶媒の除去は、ろ過、遠心沈降又は遠心分離等の操作により、有機溶媒とアルミニウム顔料とを分離してアルミニウム顔料分散液に含まれる有機溶媒を除去する。
【０１２７】
次に、アルミニウム顔料に洗浄用の有機溶媒を加えて、有機溶媒中にアルミニウム顔料を分散させた後、洗浄用の有機溶媒を除去する。なお、アルミニウム顔料を洗浄用の有機溶媒に分散させて洗浄用の有機溶媒を除去する操作は、複数回行ってもよい。
【０１２８】
その後、アルミニウム顔料に前述した有機溶媒を加えて分散させることによって、洗浄されたアルミニウム顔料を含有するアルミニウム顔料分散液を得ることができる。
【０１２９】
２．２．工程（ｂ）
工程（ｂ）は、前記アルミニウム分散液中に、前記アルミニウム顔料１質量部に対してＴＥＯＳ０．５質量部以上２．５質量部以下添加して、前記アルミニウム顔料およびＴＥＯＳを１０日以上６０日以下の期間内で反応させる工程である。ＴＥＯＳを添加して十分に攪拌することにより、アルミニウム顔料の表面に存在する水酸基とＴＥＯＳのシラノール基とが加水分解縮合して、アルミニウム顔料の表面にシリカ膜が形成される。アルミニウム顔料の表面にシリカ膜が形成されることで、アルミニウム顔料と水とが直接接触することを防止できるため、アルミニウム顔料に耐水性を付与することができる。なお、本明細書において、表面にシリカ膜が形成されたアルミニウム顔料を、「耐水化アルミニウム顔料」ともいう。
【０１３０】
加水分解縮合における反応温度は、好ましくは１０℃以上１５０℃以下、より好ましくは２０℃以上１３０℃以下である。反応温度が前記範囲、とりわけ前記下限値以上であると加水分解縮合の反応速度が遅くなり過ぎず良好なものとなり、前記上限値以下であれば安全上の問題がなく容易に反応させることができる。
【０１３１】
ここで、耐水化金属顔料のピンホールの数を１以下にするための一つの方法としては、例えば、金属顔料と無機酸化物を含む膜を形成するための材料の添加割合および反応時間をコントロールすることが挙げられる。
【０１３２】
例えば、耐水化金属顔料の一例として耐水化アルミニウム顔料を用いた場合には、アルミニウム顔料１質量部に対して、ＴＥＯＳを０．５質量部以上２．５質量部以下添加し、かつ、加水分解縮合における反応時間を１０日以上６０日以下とすることで、ピンホールの数を１以下にすることができる。
【０１３３】
ピンホールを減少するという点において、ＴＥＯＳの添加量のより好ましい態様としては、０．８質量部以上２．０質量部以下であり、特に好ましくは０．８質量部以上１．６質量部以下である。
【０１３４】
ピンホールを減少するという点において、加水分縮合における反応時間のより好ましい態様としては、１２日以上４５日以下であり、特に好ましくは１４日以上３０日以下である。
【０１３５】
また、上述したＳＥＭ−ＥＤＸにより得られるパラメーターを満足するための一つの方法としては、例えば、アルミニウム顔料とＴＥＯＳの添加割合および反応時間をコントロールすることが挙げられる。
【０１３６】
例えば、アルミニウム顔料１質量部に対して、ＴＥＯＳを０．４質量部以上１．６質量部以下添加し、かつ、加水分解縮合における反応時間を１日以上３０日以下とすることで、上述したＳＥＭ−ＥＤＸにより得られるパラメーターのうち、少なくとも１つを満たすことができる。
【０１３７】
ＳＥＭ−ＥＤＸにより得られるパラメーターを満たすという点において、ＴＥＯＳの添加量のより好ましい態様としては、０．６質量部以上１．６質量部以下であり、特に好ましくは０．８質量部以上１．６質量部以下である。
【０１３８】
ＳＥＭ−ＥＤＸにより得られるパラメーターを満たすという点において、加水分縮合における反応時間のより好ましい態様としては、７日以上３０日以下であり、１４日以上３０日以下であることが特に好ましい。
【０１３９】
耐水化アルミニウム顔料分散液は、ピンホール数を１以下にできる条件を満たしつつ、ＳＥＭ−ＥＤＸにより得られるパラメーターを満足する条件を設定することにより、貯蔵安定性に優れつつ、金属光沢性が非常に優れたものとなる。両条件を満たすためには、ＴＥＯＳを０．５質量部以上１．６質量部以下（好ましくは０．８質量部以上１．６質量部以下）添加し、かつ、加水分解縮合における反応時間を１０日以上３０日以下（好ましく１４日以上３０日以下）とすればよい。
【０１４０】
なお、工程（ｂ）では、ＴＥＯＳの添加後、さらに塩基性触媒を添加して加水分解縮合を促進させてもよい。塩基性触媒としては、上記「１．１．３．その他の成分」で挙げたものを用いることができる。その中でも、アンモニアが特に好ましい。
【０１４１】
塩基性触媒の添加量は、アルミニウム顔料１０質量部に対して、好ましくは１質量部以下、さらに好ましくは０．１質量部以下である。塩基性触媒の添加量が上記範囲を超えると、アルミニウム顔料分散液の粘度が上昇したり、アルミニウム顔料分散液中のアルミニウム顔料が凝集し、金属光沢を維持できなくなる場合がある。
【０１４２】
２．３．工程（ｃ）
工程（ｃ）は、前記有機溶媒の少なくとも一部を除去する工程である。
【０１４３】
有機溶媒の少なくとも一部を除去する手段としては、特に限定されるものではないが、例えばろ過、遠心沈降、遠心分離等の操作により行うことができる。具体的には、前記操作によって、工程（ｂ）で得られた耐水化アルミニウム顔料と、これ以外の成分（主に有機溶媒）とを分離することにより、有機溶媒の少なくとも一部を除去することができる。
【０１４４】
２．４．工程（ｄ）
工程（ｄ）は、水系媒体を添加する工程である。これにより、耐水化アルミニウム顔料を水系媒体中に分散させた耐水化アルミニウム顔料分散液が得られる。
【０１４５】
また、工程（ｄ）では、上記「１．１．３．その他の成分」で挙げた界面活性剤、第三級アミン、緩衝液等を添加してもよい。これらの成分は、水系媒体に予め溶解したものを添加してもよいし、水系媒体の添加前後に個別に添加してもよい。
【０１４６】
２．５．その他の工程
本実施形態に係る耐水化アルミニウム顔料分散液の製造方法は、上記工程（ｄ）の後に、エージングする工程を含んでいてもよい。
【０１４７】
エージングとは、得られた耐水化アルミニウム顔料分散液を、１日以上１４日以下の期間、３０℃以上８０℃以下の温度で加熱することをいう。
【０１４８】
耐水化アルミニウム顔料分散液をエージングすると、耐水化アルミニウム顔料の表面におけるシリカ膜の形成されていない部分が酸化する。これにより、耐水化アルミニウム顔料分散液の金属光沢性が僅かに低下する場合があるが、酸化した部分が保護膜となって、耐水化アルミニウム顔料分散液の経時的な耐水性の低下を抑制できる場合がある。これにより、耐水化アルミニウム顔料分散液の貯蔵安定性が向上することがある。
【０１４９】
エージングの期間は、２日以上１２日以下であることが好ましく、３日以上７日以下で
あることがより好ましい。
【０１５０】
また、エージングの温度としては、３５℃以上７５℃以下であることが好ましく、４０℃以上７０℃以下であることがより好ましい。
【０１５１】
以上のような工程を経て得られた耐水化アルミニウム顔料分散液は、これに含まれる耐水化アルミニウム顔料のピンホールが１以下であるので、水を含む塗料やインクに配合されたときの腐食を抑制でき、優れた水分散性および金属光沢性を有すると共に、特に貯蔵安定性に優れる。
【０１５２】
３．水性インク組成物
本実施形態に係る水性インク組成物は、前述の耐水化金属顔料を含有することを特徴とする。
【０１５３】
本実施形態に係る水性インク組成物は、優れた水分散性および金属光沢性を有すると共に、特に貯蔵安定性に優れた耐水化金属顔料分散液を含有する。そのため、本実施形態に係る水性インク組成物は、耐水化金属顔料分散液と同様に、水分散性、金属光沢性および貯蔵安定性に優れるという性質を有するものとなる。
【０１５４】
また、本実施形態に係る水性インク組成物は、水分散性に優れた耐水化金属顔料を含有するので、インクジェットプリンターに適用した場合においても耐水化アルミニウム顔料同士が凝集することによるノズルの目詰まりが抑制される。これにより、インクの吐出安定性が良好となる。
【０１５５】
本願発明において「水性インク組成物」とは、溶媒として水を２０質量％以上、好ましくは４０質量％以上含有するインク組成物のことをいう。水は、イオン交換水、限外ろ過水、逆浸透水、蒸留水などの純水または超純水を用いることが好ましい。特に、これらの水を紫外線照射または過酸化水素添加などにより滅菌処理した水は、長期間に亘りカビやバクテリアの発生を抑制することができるので好ましい。
【０１５６】
水性インク組成物中の耐水化金属顔料の濃度は、水性インク組成物の全質量に対して、好ましくは０．１〜５．０質量％、さらに好ましくは０．１〜３．０質量％、より好ましくは０．２５〜２．５質量％、特に好ましくは０．５〜２．０質量％である。
【０１５７】
本実施形態に係る水性インク組成物は、第三級アミン、樹脂類、界面活性剤、アルカンジオール、多価アルコール、ピロリドン誘導体等、ｐＨ調整剤、緩衝液等を添加することができる。
【０１５８】
第三級アミンは、耐水化金属顔料の水分散性及び貯蔵安定性を向上するという機能を備える。第三級アミンには、上記「１．１．３．その他の成分」で挙げたものと同様のものを用いることができる。
【０１５９】
樹脂類は、耐水化アルミニウム顔料を記録媒体上に強固に定着させる機能を有する。樹脂類としては、例えば、アクリル酸、アクリル酸エステル、メタクリル酸、メタクリル酸エステル、アクリロニトリル、シアノアクリレート、アクリルアミド、オレフィン、スチレン、酢酸ビニル、塩化ビニル、ビニルアルコール、ビニルエーテル、ビニルピロリドン、ビニルピリジン、ビニルカルバゾール、ビニルイミダゾール、塩化ビニリデンの単独重合体もしくは共重合体、ウレタン樹脂、フッ素樹脂、天然樹脂等が挙げられる。なお、上記の共重合体は、ランダム共重合体、ブロック共重合体、交互共重合体、グラフト共重合体のいずれの形態でも用いることができる。
【０１６０】
界面活性剤としては、アセチレングリコール系界面活性剤又はポリシロキサン系界面活性剤を含有することが好ましい。アセチレングリコール系界面活性剤及びポリシロキサン系界面活性剤は、記録媒体等の被記録面への濡れ性を高めてインクの浸透性を高めることができる。アセチレングリコール系界面活性剤としては、例えば、２，４，７，９−テトラメチル−５−デシン−４，７−ジオール、３，６−ジメチル−４−オクチン−３，６−ジオール、３，５−ジメチル−１−ヘキシン−３−オール、２，４−ジメチル−５−ヘキシン−３−オールなどが挙げられる。また、アセチレングリコール系界面活性剤は、市販品を利用することもでき、例えば、オルフィンＥ１０１０、ＳＴＧ、Ｙ（以上、日信化学工業株式会社製）、サーフィノール１０４、８２、４６５、４８５、ＴＧ（以上、Ａｉｒ
Ｐｒｏｄｕｃｔｓ  ａｎｄ  Ｃｈｅｍｉｃａｌｓ  Ｉｎｃ．製）が挙げられる。ポリシロキサン系界面活性剤としては、市販品を利用することができ、例えば、ＢＹＫ−３４７、ＢＹＫ−３４８（以上、ビックケミー・ジャパン株式会社製）等が挙げられる。さらに、水性インク組成物には、アニオン性界面活性剤、ノニオン性界面活性剤、両性界面活性剤などのその他の界面活性剤を含有することもできる。
【０１６１】
アルカンジオールは、記録媒体等の被記録面への濡れ性を高めてインクの浸透性を高めることができる。アルカンジオールとしては、１，２−ブタンジオール、１，２−ペンタンジオール、１，２−ヘキサンジオール、１，２−ヘプタンジオール、１，２−オクタンジオール等の炭素数が４以上８以下の１，２−アルカンジオールであることが好ましい。これらの中でも炭素数が６以上８以下の１，２−ヘキサンジオール、１，２−ヘプタンジオール、１，２−オクタンジオールは、記録媒体への浸透性が特に高いためより好ましい。
【０１６２】
多価アルコールは、例えば、水性インク組成物をインクジェット記録装置に適用した場合に、水性インク組成物の乾燥を抑制し、インクジェット記録ヘッド部分における水性インク組成物の目詰まりを防止することができる。多価アルコールとしては、上記「１．１．３．その他の成分」で挙げたものと同様のものを用いることができる。
【０１６３】
ピロリドン誘導体としては、例えば、Ｎ−メチル−２−ピロリドン、Ｎ−エチル−２−ピロリドン、Ｎ−ビニル−２−ピロリドン、２−ピロリドン、５−メチル−２−ピロリドン等が挙げられる。
【０１６４】
ｐＨ調整剤としては、例えば、リン酸二水素カリウム、リン酸水素二ナトリウム、水酸化ナトリウム、水酸化リチウム、水酸化カリウム、アンモニア、ジエタノールアミン、トリエタノールアミン、トリイソプロパノールアミン、炭酸カリウム、炭酸ナトリウム、炭酸水素ナトリウム等が挙げられる。
【０１６５】
緩衝液は、水性インク組成物のｐＨの振れ幅を小さくすることができ、ｐＨを所望の範囲に保つことができる。緩衝液としては、上記「１．１．３．その他の成分」で挙げたものと同様のものを用いることができる。
【０１６６】
また、水性インク組成物は、水溶性ロジン等の定着剤、安息香酸ナトリウム等の防黴剤・防腐剤、アロハネート類等の酸化防止剤・紫外線吸収剤、キレート剤、酸素吸収剤等の添加剤を含有させることができる。これらの添加剤は、１種単独で用いることもできるし、もちろん２種以上組み合わせて用いることもできる。
【０１６７】
水性インク組成物に含まれる有機溶媒の含有量は、水系インク組成物の全質量に対して、５０質量％以上であることが好ましく、５０質量％以上８０質量％以下であることがより好ましい。有機溶媒の含有量が５０質量％以上であると、耐水化金属顔料と水との反応
によるガスの発生や、耐水化金属顔料の腐食等を低減できる場合がある。また、有機溶媒の含有量が８０質量％以下であると、環境負荷の低減等の観点から好ましい。ここで、有機溶媒としては、上述の「１．１．３．その他の成分」で挙げた有機溶媒の他に、上記のアルカンジオール、ピロリドン誘導体等が挙げられる。
【０１６８】
水性インク組成物の２０℃における粘度は、好ましくは２ｍＰａ・ｓ以上１０ｍＰａ・ｓ以下であり、より好ましくは３ｍＰａ・ｓ以上５ｍＰａ・ｓ以下である。水性インク組成物の２０℃における粘度が前記範囲内にあると、ノズルから水性インク組成物が適量吐出され、水性インク組成物の飛行曲がりや飛散を一層低減することができるため、インクジェット記録装置に好適に使用することができる。
【０１６９】
水性インク組成物のｐＨは、５．０以上８．５以下であることが好ましく、６．０以上８．５以下であることがより好ましく、７．０以上８．５以下であることが特に好ましい。水性インク組成物のｐＨが上記範囲内にあると、耐水化金属顔料と水系媒体との反応を抑制できたり、被覆膜や金属顔料の溶出を抑制することができる。これにより、水性インク組成物の耐水性を向上でき、貯蔵安定性を優れたものにできる。
【０１７０】
水性インク組成物は、その用途は特に限定されず、例えば、筆記具、スタンプ、記録計、ペンプロッター、インクジェット記録装置等に適用することができる。
【０１７１】
４．実施例
以下、本発明を実施例および比較例によってさらに具体的に説明するが、本発明はこれらの実施例に限定されるものではない。
【０１７２】
４．１．耐水化アルミニウム顔料分散液
４．１．１．実施例１
＜工程（ａ）＞
膜厚１００μｍのＰＥＴフィルム上に、セルロースアセテートブチレート（ブチル化率３５〜３９％、関東化学株式会社製）３．０質量％及びプロピレングリコール（三協化学株式会社製）９７質量％からなる樹脂層塗工液をバーコート法によって均一に塗布し、６０℃、１０分間乾燥することで、ＰＥＴフィルム上に樹脂層薄膜を形成した。次いで、真空蒸着装置（「ＶＥ−１０１０型真空蒸着装置」、株式会社真空デバイス製）を用いて、上記の樹脂層上に平均膜厚２０ｎｍのアルミニウム蒸着層を形成した。次いで、上記方法にて形成した積層体を、プロピレングリコール中、ＶＳ−１５０超音波分散機（アズワン株式会社製）を用いて、剥離・微細化・分散処理を同時に行い、積算の超音波分散処理時間が１２時間であるアルミニウム顔料分散液を作製した。得られたアルミニウム顔料分散液を、開き目５μｍのＳＵＳメッシュフィルターにてろ過処理を行い、粗大粒子を除去した。次いで、ろ液を丸底フラスコに入れ、ロータリーエバポレーターを用いてプロピレングリコールを留去した。これにより、アルミニウム顔料分散液を濃縮し、その後、そのアルミニウム顔料分散液の濃度調整を行い、５．０質量％のアルミニウム顔料分散液を得た。
【０１７３】
＜工程（ｂ）＞
次いで、得られたアルミニウム顔料分散液２０質量部（アルミニウム顔料１質量部）を含有）をビーカーに投入し、これにテトラエトキシシラン（ＴＥＯＳ）２質量部、塩基性触媒である１ｍｏｌ／Ｌアンモニア水０．４質量部を添加して、３０日間室温で攪拌することにより加水分解縮合させた。これにより、表面にシリカ膜が形成されたアルミニウム顔料（耐水化アルミニウム顔料）を含有するアルミニウム顔料分散液を得た。
【０１７４】
＜工程（ｃ）＞
次いで、それを遠心分離（１０，０００ｒｐｍ、６０分間）し、その上澄み液であるアルミニウム顔料分散液中に含まれるプロピレングリコールの一部を除去した。
【０１７５】
＜工程（ｄ）＞
次いで、イオン交換水および界面活性剤（商品名「ＤＩＳＰＥＲＢＹＫ−１９２」、ビックケミー・ジャパン株式会社製）を添加し、１日間室温で攪拌することにより、実施例１に係る耐水化アルミニウム顔料分散液を得た。なお、イオン交換水および界面活性剤は、耐水化アルミニウム顔料分散液の組成が、耐水化アルミニウム顔料５質量％、プロピレングリコール５０質量％、水４４質量％、界面活性剤１質量％となるように添加した。
【０１７６】
４．１．２．実施例２〜５、比較例１〜７
実施例２〜５および比較例１〜７の各耐水化アルミニウム顔料分散液は、実施例１の工程（ｂ）における添加成分、添加量、反応時間（合成期間）を、表１に記載されている通りにした以外は、実施例１と同様にして得られた。
【０１７７】
なお、実施例５に係る耐水化アルミニウム顔料分散液は、工程（ｄ）の後、耐水化アルミニウム顔料分散液のエージング（７０℃、３日間）を行うことにより得られた。
【０１７８】
また、実施例１〜５、比較例１〜７の耐水化アルミニウム顔料分散液のｐＨ値は、ｐＨ調製剤を添加することにより調製し、ｐＨメーター（商品名「ポータブルＰＨメーター  Ｄ−５２Ｓ」、株式会社堀場製作所製）を用いて測定した。
【０１７９】
比較例３で用いた「ポリシラザン原料」は、クラリアント社製の商品名「アクアミカ  ＮＮ１１０」（モノマー分子量４５）である。
【０１８０】
【表１】
2014074119.tif 000002
【０１８１】
４．１．３．性質の評価
＜アルミニウム顔料の粒子径および厚み＞
上記工程（ａ）で得られたアルミニウム顔料分散液中に含まれるアルミニウム顔料について、粒子径および厚みを測定した。
【０１８２】
具体的には、アルミニウム顔料の粒子径は、フロー式粒子像分析装置（シスメックス社製ＦＰＩＡ−３０００Ｓ）を用いて、アルミニウム顔料粒子の投影画像の面積から求めた円相当径の５０％平均粒子径Ｒ５０を測定することにより得られた。また、アルミニウム顔料の厚みは、走査透過型電子顕微鏡（ＳＴＥＭ、日立ハイテクノロジー株式会社製「ＨＤ−２０００」）を用いて、顔料粒子の断面を観察することによって、平均厚みＺを測定した。
【０１８３】
上記の様にして測定した結果、実施例および比較例で用いたアルミニウム顔料はいずれも、５０％平均粒子径Ｒ５０が１．０μｍであり、平均厚みＺが２０ｎｍであった。
【０１８４】
なお、アルミニウムは、性質上、表面に自然酸化膜が形成されている場合がある。そのため、アルミニウム顔料の平均厚みＺには、自然酸化膜の厚みも含むものとした。
【０１８５】
＜被覆膜の厚み＞
被覆膜（シリカ膜）の厚みは、透過型電子顕微鏡Ｔｅｃｎａｉ  Ｇ２ｆ３０（フィリップス社製）を用いて、耐水化アルミニウム顔料粒子の断面を観察することによって測定した。被覆膜の厚みを表１に併せて示す。
【０１８６】
＜ピンホール＞
得られた耐水化アルミニウム顔料分散液に含まれる耐水化アルミニウム顔料について、次のようにしてピンホール数を測定した。
【０１８７】
まず、得られた耐水化アルミニウム顔料分散液に含まれる耐水化アルミニウム顔料０．１ｇを取り出して、アセトンと水の混合溶媒（アセトン：水＝１：１）２００ｇで１／２０００に希釈した後、支持膜付きのグリッドメッシュに耐水化アルミニウム顔料を採取し、真空乾燥した。そして、エネルギーフィルターを備えた透過型電子顕微鏡（商品名「Ｔｅｃｎａｉ  Ｇ２  Ｆ３０」、ＦＥＩ社製、加速電圧３００ｋｅＶ）を用いて、被覆膜（シリカ膜）を構成する元素（ＳｉおよびＯ）について耐水化アルミニウム顔料のマッピング像（ＥＥＬＳマップ像）を得た。このようにして得られたマッピング像を基に、直径０．０５μｍ以上のピンホール数をカウントした。
【０１８８】
耐水化アルミニウム顔料のピンホール数の評価基準は、以下の通りである。評価結果を表１に併せて示す。
「Ａ」・・・ピンホール数が０
「Ｂ」・・・ピンホール数が１
「Ｃ」・・・ピンホール数が２以上
【０１８９】
得られたマッピング像として、代表的なものを図１〜図４に示す。図１は、実施例１に係る耐水化アルミニウム顔料のマッピング像であり、Ｓｉのｋエッジに対応する画像である。図２は、実施例２に係る耐水化アルミニウム顔料のマッピング像であり、Ｓｉのｋエッジに対応する画像である。図３は、比較例２に係る耐水化アルミニウム顔料のマッピング像であり、Ｓｉのｋエッジに対応する画像である。図４は、比較例３に係る耐水化アルミニウム顔料のマッピング像であり、Ｏのｋエッジに対応する画像（図４（Ａ））と、Ｓｉのｋエッジに対応する画像（図４（Ｂ））とを示すものである。
【０１９０】
ここで、Ｓｉのｋエッジに対応する画像だけでは、表面状態が判断しにくい場合がある。このような場合には、Ｏのｋエッジに対応する画像を用いてピンホール数をカウントすることができる。シリカ膜は、ＳｉおよびＯからなるため、ＳｉまたはＯに対応する画像を得ることができれば、耐水化アルミニウム顔料の表面状態を十分判断できるためである。
【０１９１】
＜ＳＥＭ−ＥＤＸにより得られるパラメーター＞
得られた各耐水化アルミニウム顔料分散液について、次のようにしてＳＥＭ−ＥＤＸにより得られるパラメーターを求めた。
【０１９２】
まず、得られた各耐水化アルミニウム顔料分散液のいずれか１種をＰＥＴフィルムに滴下・塗布して、真空乾燥させた。そして、ＦＥ−ＳＥＭ（商品名「ＦＥ−ＳＥＭ  Ｓ−４７００」、日立ハイテク社製）を用いて、電子線（加速電圧１５ｋＶ、加速電流１０μＡ）をサンプル表面上で走査させて、２次電子に基づく走査画像を得ながら、１μｍ四方にわたって耐水化アルミニウム顔料が存在する箇所を選定して、当該箇所から放出されるＸ線をＥＤＸで検出した。なお、試料表面に対して、電子線の入射角度は９０°であり、Ｘ線の取り出し角度は３５°とした。
【０１９３】
このようにして、ＥＤＸで検出したＸ線強度より得られるスペクトルに基づいて、耐水化アルミニウム顔料を構成する元素（Ａｌ、Ｏ、Ｓｉ）の原子数濃度を算出した。なお、原子数濃度の算出にあたって、ピーク分離法にオーバーラップファクタ法を用い、定量補正法にスタンダードレスＺＡＦ法を用いた。
【０１９４】
このようにして得られた各元素の原子数濃度を基に、Ｒ１、Ｒ２、Ｒ３、Ｒ２／Ｒ１、Ｒ２−Ｒ１を算出した。各値を表１に併せて示す。
【０１９５】
４．１．４．評価試験
＜光沢性の評価＞
得られた耐水化アルミニウム顔料分散液のいずれか１種を印画紙（「ＰＭ写真用紙（光沢）型番：ＫＡ４５０ＰＳＫ」、セイコーエプソン株式会社製）に滴下・塗布して、室温で１日間乾燥させた。得られたサンプルを目視により観察することで、耐水化アルミニウム顔料の光沢性を評価した。耐水化アルミニウム顔料の光沢性の評価基準は、以下の通りである。光沢性の評価結果を表１に併せて示す。
「Ａ」・・・光沢性が良好（金属光沢性に優れており、鏡面光沢を有する。）
「Ｂ」・・・光沢性がやや良好（金属光沢性に優れているが、ややマット調である。）
「Ｃ」・・・光沢性が不良（金属光沢性がなく、黒ずんだ灰色を呈している。）
【０１９６】
＜分散性の評価＞
１０μｍのフィルター（ＭＩＬＩＰＯＲＥ社製、ＭＩＴＥＸ  ＭＥＭＢＲＡＮＥ  ＦＩＬＴＥＲＳ（型番：ＬＣＷＰＯ４７００））に対して、上記で得られた耐水化アルミニウム顔料分散液がどれだけ通過するかにより、水分散性を評価した。分散性の評価基準は、以下の通りである。分散性の評価試験の結果を表１に併せて示す。
「Ａ」・・・・フィルター通過量が５０ｍＬ以上
「Ｂ」・・・・フィルター通過量が３０ｍＬ以上５０ｍＬ未満
「Ｃ」・・・・フィルター通過量が１０ｍＬ以上３０ｍＬ未満
「Ｄ」・・・・フィルター通過量が１０ｍＬ未満
【０１９７】
＜貯蔵安定性の評価＞
サンプル瓶に上記で得られた耐水化アルミニウム顔料分散液を１０ｍＬ加え、密栓して
２５℃恒温下に静置した。その経時変化を目視により観察することで、耐水化アルミニウム顔料分散液の貯蔵安定性を評価した。貯蔵安定性の評価基準は、以下の通りである。耐水性評価試験の結果を表１に併せて示す。
「ＡＡ」・・・１５０日後の時点において白色化及び分離せず
「Ａ」・・・１００日後の時点において白色化及び分離せず
「Ｂ」・・・３０日後の時点において白色化及び分離せず
「Ｃ」・・・３０日未満で白色化又は分離
【０１９８】
４．１．５．評価結果
表１の結果によれば、ピンホールが１以下の耐水化アルミニウム顔料を含有し、ｐＨが５．０以上８．５以下の範囲内にある実施例１〜実施例５の耐水化アルミニウム顔料分散液は、光沢性、水分散性に優れ、特に貯蔵安定性に優れていることが示された。
【０１９９】
一方、比較例１〜比較例３、比較例５の耐水化アルミニウム顔料分散液は、ピンホールが２つ以上あったため、特に貯蔵安定性が著しく低下することが示された。
【０２００】
また、比較例４の耐水化アルミニウム顔料分散液は、被覆膜を形成していないアルミニウム顔料を用いたため、光沢性、水分散性、貯蔵安定性のいずれも著しく低下することが示された。
【０２０１】
比較例６および比較例７の耐水化アルミニウム顔料分散液は、ｐＨが５．０〜８．５の範囲になかったため、貯蔵安定性が著しく低下することが示された。ｐＨの影響により、経時的に被覆膜または金属顔料が溶出したためと考えられる。
【０２０２】
４．２．水性インク組成物
４．２．１．水性インク組成物の調製
以下の組成となるように、耐水化アルミニウム顔料分散液、１，２−ヘキサンジオール、ウレタン樹脂（商品名「レザミンＤ１０６０」、大日精化工業株式会社製）、プロピレングリコール、２−ピロリドン、オルフィンＥ１０１０（日信化学工業株式会社製、アセチレングリコール系界面活性剤）、トリエタノールアミン、イオン交換水を混合、攪拌した。
【０２０３】
＜水性インク組成物の組成＞
耐水化アルミニウム顔料分散液（固形分）  １．５質量％
１，２−ヘキサンジオール                    ５質量％
ウレタン樹脂                            ０．１質量％
プロピレングリコール                      ４０質量％
２−ピロリドン                              ５質量％
オルフィンＥ１０１０                        １質量％
トリエタノールアミン                    ０．４質量％
イオン交換水                                    残分
合計                                    １００質量％
【０２０４】
なお、耐水化アルミニウム顔料分散液には、上記で得られた実施例２の耐水化アルミニウム顔料分散液を用いた。
【０２０５】
４．２．２．評価試験
インクジェットプリンターＰＸ−Ｇ９３０（セイコーエプソン株式会社製）の専用カートリッジに上記の水性インク組成物を充填したインクカートリッジを作製した。次に、得られたインクカートリッジをインクジェットプリンターＰＸ−Ｇ９３０のブラック列に装
着し、これ以外のノズルには市販のインクカートリッジを装着した。なお、ブラック列以外に装着した市販のカートリッジは、ダミーとして用いるものであり、本実施例の評価では使用しないので、本発明の効果に関与するものではない。
【０２０６】
次に、上記のプリンターを用いて、ブラック列に装着された上記の水性インク組成物を吐出して、吐出状態を目視にて確認することで、吐出安定性の評価をした。
【０２０７】
４．２．３．評価結果
上記の水性インク組成物をプリンターのノズルから問題なく吐出できることが確認できた。
【０２０８】
４．３．参考評価
上述したように、特開２０１１−１３２４８３号公報では、ＸＰＳを用いた耐水化アルミニウム顔料の表面分析（元素分析）が行われている。そこで、参考評価では、ＴＥＯＳの仕込み量の違いによる被覆膜の膜質の変化を、ＸＰＳを用いた元素分析で判断できるかどうか検証した。
【０２０９】
具体的には、１ｇのＴＥＯＳを加水分解縮合して得られたシリカ重合物Ａ、４ｇのＴＥＯＳを加水分解縮合して得られたシリカ重合物Ｂ、８ｇのＴＥＯＳを加水分解縮合して得られたシリカ重合物Ｃを準備した。次に、各シリカ重合物をＩｎ箔上に固定して、測定用サンプルを得た。得られた測定用サンプルを、Ｘ線光電子分光装置（商品名「Ｑｕａｎｔｕｍ２０００」、アルバックファイ社製）の試料台に固定して、以下の測定条件で各シリカ重合物の元素分析を行った。
【０２１０】
＜ＸＰＳの測定条件＞
・Ｘ線光源：単色化Ａｌ−Ｋα線
・Ｘ線照射角度：９０°
・測定元素：Ｃ１ｓ、Ｏ１ｓ、Ｓｉ２ｐ
【０２１１】
このようにして得られたシリカ重合物Ａ〜Ｃに含まれる元素（Ｃ、Ｏ、Ｓｉ）の元素濃度を表２に示す。
【０２１２】
【表２】
2014074119.tif 000003
【０２１３】
表２の結果の通り、シリカ重合物を構成する元素の組成比は、各シリカ重合物間でほとんど差がなかった。このことから、ＸＰＳによる元素分析を行っても、膜の性質の違い（例えば、ピンホールの有無等）を検出できないといえる。
【０２１４】
本発明は、前述した実施形態に限定されるものではなく、種々の変形が可能である。例えば、本発明は、実施形態で説明した構成と実質的に同一の構成（例えば、機能、方法および結果が同一の構成、あるいは目的および効果が同一の構成）を含む。また、本発明は
、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【図１】
2014074119.tif 000004
【図２】
2014074119.tif 000005
【図３】
2014074119.tif 000006
【図４】
2014074119.tif 000007